(57)【要約】  本発明は、メタノール、エタノールまたはイソプロパノールをベースとする溶媒中でのポリマーの低温相分離の使用による低分子量ポリ乳酸ポリマーの精製方法、該ポリマーを含む組成物ならびに該ポリマーの使用方法に関する。【特許請求の範囲】
【請求項１】
Ａ）メタノール、エタノールまたはイソプロパノールを含む混合物である溶媒中にＰＬＡポリマーを溶解させる工程；
Ｂ）工程Ａの溶液を冷却して、液−液相分離を引き起こす工程；および
Ｃ）工程Ｂの上層および下層を分離する工程
を含む低分子量ポリ乳酸（ＰＬＡ）ポリマーの分別方法。
【請求項２】
Ｄ）分離されたトップ層および／または底層に溶媒を加える工程；
Ｅ）工程Ｄの混合物に固体を形成させる工程；および
Ｆ）各層から前記固体を単離する工程
をさらに含む、請求項１に記載の方法。
【請求項３】
溶媒が、メタノール、エタノールまたはイソプロパノールからなる群から選択される１種の溶媒からなる、請求項１に記載の方法。
【請求項４】
溶媒がメタノールからなる、請求項１に記載の方法。
【請求項５】
溶媒がエタノールからなる、請求項１に記載の方法。
【請求項６】
溶媒がイソプロパノールからなる、請求項１に記載の方法。
【請求項７】
工程ＡからＣを繰り返す工程をさらに含む、請求項３、４、５または６に記載の方法。
【請求項８】
請求項１または２のいずれかに記載の層から単離された固体ポリマー。
【請求項９】
請求項７に記載の方法によって作製された固体ポリマー。
【請求項１０】
多分散性が１．６未満である、請求項９に記載のポリマー。
【請求項１１】
多分散性が１．３未満である、請求項１０に記載のポリマー。
【請求項１２】
ポリマーの数平均分子量が、８００〜２，５００である、請求項８に記載のポリマー。
【請求項１３】
請求項２に記載の精製ポリマーを含む医薬上許容される組成物。
【請求項１４】
多分散性が１．６未満である固体ＰＬＡポリマー。
【請求項１５】
多分散性が１．３未満である、請求項１４に記載のポリマー。
【請求項１６】
請求項１４に記載のＰＬＡポリマーから作製されたマイクロ粒子を含む医薬組成物の有効量を投与することを含む、状態の治療方法。
【発明の詳細な説明】
【技術分野】
【０００１】
本出願は、２００４年４月２３日に出願された米国仮出願第６０／６５６，２４６号に対する優先権の利益を請求するものである。
【０００２】
本発明は、広くは生体適合性、生分解性ポリマーの分野に関するものである。さらに詳しくは、本発明は、溶媒が、メタノール、エタノールおよび／またはイソプロパノールからなる、低下させた温度でのポリマー溶液の液−液相分離の使用による低分子量ポリマーの精製方法を記載するものである。本方法において有用な好適なポリマーは、ポリ乳酸（ＰＬＡ）を含む。本発明の精製ポリマーは、一つには、粗製ポリマーより狭い分子量分布を有することにより高い純度を有するという点においてユニークであり、したがって、これらは、特に徐放性製剤または生体適合性ポリマーにおける使用に好適である。
【背景技術】
【０００３】
診断用の薬剤および薬物は、タンパク質であろうと小さい分子であろうと、患者の体の中で定められた半減期をそれぞれ有している。しばしば、この薬剤または薬物の効果は、その半減期を延ばすことによって極大化することができる。１つの方法は、投与される対象と生体適合性のある物質中に薬剤または薬物をカプセル化することであり、この場合、前記物質はゆっくりと壊れ、または溶解するので、薬剤または薬物の放出が、薬剤または薬物の単独の半減期より長い持続期間にわたる。
【０００４】
持続性または遅延性の放出を提供するために、だれでも例えばポリマーのような生分解性、生体適合性の壁形成物質の中に生物学的に活性なまたは薬学的に活性な薬剤をカプセル化できることは明らかにされている。これらの方法においては、スターラー、アジテイターまたはその他の動的混合技法を使用して壁形成物質を含む１種または複数種の溶媒中に薬剤または薬物が典型的に溶解され、分散され、または乳化される。次いで、溶媒を除去して、薬剤または薬物をカプセル化したマイクロ粒子が形成される。次いで、これらのマイクロ粒子は患者に投与することができる。
【０００５】
コントロールされた薬物送達において生分解性ポリマーが広く使用されている。これらは、酵素的または化学的のいずれかで分解する（例えば加水分解）ということから、これらは意図された目的を果たした後に外科的に除去する必要がないという利点を有している。例えばポリ（乳酸）（ＰＬＡ）、ポリ（グリコール酸）（ＰＧＡ）およびポリ（乳酸−コ−グリコール酸）（ＰＬＧＡ）などのポリエステルが、多種多様な医薬および生医学の応用のために広く研究されている。ＰＧＡ、ＰＬＡおよび特にそれらのコポリマーＰＬＧＡが、最も普通に使用される系統群のポリマーである。これらのポリマーのそれぞれは、所望の性質の生分解性を示し、患者に注入されたときに生分解性であり、したがって、これらは医薬成分として、また特に徐放性製剤のために広く受け入れられている（Ｃｈａｕｂａｌ、Ｄｒｕｇ  Ｄｅｌｉｖｅｒｙ  Ｔｅｃｈｎｏｌｏｇｙ、２００２年、第２巻、第３４〜３６頁およびＡｎｄｅｒｓｏｎ他、Ａｄｖ．Ｄｒｕｇ  Ｄｅｌｉｖ．Ｒｅｖ．、１９９７年、第２８巻、第５〜２４頁）。
【０００６】
ＰＬＡマイクロ粒子中にカプセル化された薬物は、上に述べられた水性周囲部への拡散効果またはポリマーの分解のいずれかによって放出される。ポリマーから作製されたマイクロ粒子のｉｎ  ｖｉｔｒｏおよびｉｎ  ｖｉｖｏの薬物放出速度に影響を与える１つの変数は、その分子量である。特に、ポリマーの分子量は、生分解速度に影響を与える。活性な薬剤の放出に関する拡散メカニズムのために、ポリマーは、全ての活性な薬剤がマイクロ粒子から放出されるまではそのままで留まり、次いで分解しなければならない。また、高分子のマトリックス物質が生分解するので、活性な薬剤がマイクロ粒子から放出され得る。
【０００７】
また、低分子量のポリマーは、高分子量のポリマーよりもっと急速に活性な薬剤を放出する傾向があることも明らかにされている（Ａｓａｎｏ他、Ｂｉｏｍａｔｅｒｉａｌｓ、１９８９，第１０巻、第５６９頁）。したがって、低分子量のポリマーを選択することによって、結果として得られるマイクロ粒子は、促進された放出を示す製剤を作製することができる。これは、活性な薬剤がより短い期間、または、より高い濃度において送達される必要がある場合に望ましい。しかしながら、多分散性が低い比較的純粋な低分子量ポリマーを調製するために利用可能な一貫性のある技法は存在しない（Ａｓａｎｏ他、Ｂｉｏｍａｔｅｒｉａｌｓ、１９８９年、第１０巻、第５６９頁；Ｈｙｏｎ他、Ｂｉｏｍａｔｅｒｉａｌｓ、１９９７年、第１８巻、第１５０３頁）。
【０００８】
徐放性製剤において使用されるためのポリマーの製造における別の要素は、ポリマー混合物の多分散性である。比較的低い多分散性を有するより小さい分子量のポリマーの製造または精製をもたらす一貫性のある方法は存在しない。
【発明の開示】
【発明が解決しようとする課題】
【０００９】
したがって、徐放性医薬製剤（例えばマイクロ粒子、ロッド、フィルム、同様のものなど）のために、ポリマーマイクロ粒子を調製する改良方法であって、結果として低多分散性を有する低分子量ポリマーを生成する方法が、当技術において必要である。
【課題を解決するための手段】
【００１０】
本発明は、溶媒が、メタノール、エタノール、および／またはイソプロパノールの混合物からなる、低下させた温度でのポリマー溶液の液−液相分離の使用による低分子量ポリマーの精製方法を教示するものである。特定の実施形態において、溶媒はメタノール、エタノールまたはイソプロパノールである。
【００１１】
本発明は低分子量および低多分散性のポリマーを製造する方法に関するものである。さらに詳しくは、本発明は、溶媒がメタノール、エタノール、およびイソプロパノールからなる群から選択される、単相溶媒における低下させた温度でのポリマーの相分離を使用して低分子量ポリマーを精製する方法を提供する。さらに特に、本方法は、粗製のポリマーをメタノール、エタノールまたはイソプロパノールと混合してポリマーを溶解する工程、当該溶液の温度を低下させて２つの層を形成する工程、下層から上層の液体を分離する工程およびポリマーを単離する工程を含む。また、使用される溶液が本発明のポリマー（例えばＰＬＡ）のための溶媒として作用し、本明細書に記載される相分離が可能である限り、溶媒はメタノール、エタノールまたはイソプロパノールの互いの混合物またはその他の液体との混合物であり得ることも意図されている。
【００１２】
一実施形態において、溶媒は主としてメタノール、エタノールまたはイソプロパノールである。前記の主溶媒は、その他の溶媒と混合することができることも意図されている。例えば溶媒混合物が低分子量、より小さい多分散性ポリマーの精製を可能にするならば、メタノールおよびエタノールは、発明の方法によって混合し、使用することができ、あるいはメタノールはメチレンクロリドなどの別の溶媒と混合することができる。
【００１３】
ある実施形態において、ポリマーの選択は、ＰＬＡとして知られるポリ（乳酸）である。特定の実施形態では、本発明の方法を使用して精製すると、低分子量ポリマーは、ＭｗをＭｎで除することによって測定されるＰ値が１．６未満である。したがって、本発明の一実施形態は、本発明の方法によって精製されたポリマーが、従来のように製造されたポリマーより狭い分子量分布を有していることである。
【００１４】
ポリマーは、それを必要とする患者に導入するのに好適なマイクロ粒子、ロッド、フィルムおよび同様のものを形成するのに使用することができる。したがって、本発明はまた、本明細書に記載されているように精製されたポリマーの医薬的に許容される製剤およびこれを使用する方法にも関するものである。
【発明を実施するための最良の形態】
【００１５】
本発明は、低下させた温度でのメタノール、エタノールまたはイソプロパノール中におけるポリマーの液−液相分離の使用による低分子量ポリマーの精製方法、前記ポリマーを含む組成物およびこれの使用方法に関するものである。一実施形態においては、ポリマーの選択は、ＰＬＡとして知られるポリ（乳酸）である。生成するポリマーは、より狭い分子量分布を有し、現在利用可能な方法を使用して誘導されるものより著しく純粋である。したがって、本発明はまた、精製されたＰＬＡポリマーの新規な組成物および例えばマイクロ粒子のような標準的な医薬組成物でのこれらの使用にも関するものである。精製された低分子量、低多分散性ポリマーは、それを必要とする患者に導入するのに好適な薬剤および／または薬物をカプセル化するマイクロ粒子を生成するために使用することが意図されている。さらに、本発明の精製された低分子量、低多分散性のポリマーは、マイクロ粒子にしたときに、薬剤および／または薬物の徐放性を与えることも意図している。
【００１６】
本明細書で使用されている場合、「低分子量」という用語は、平均分子量が５，０００未満のダルトンである分子量の範囲を示すことを意図していると解釈される。それに代わる実施形態においては、低分子量は３，０００未満のダルトンである平均値を示す。この用語がポリマーに関連して使用される場合、好ましい実施形態は、ＰＬＡとして知られるポリ（乳酸）であると理解される。一実施形態において、ＰＬＡポリマーは、実質的に乳酸エステルを含む部分から構成される。
【００１７】
一実施形態では、本発明の精製方法は、結果として以前に開示されたポリマー精製工程より低い多分散性を有する低分子量ポリマーを生成する。この実施形態では、前記ポリマーがＭｗをＭｎで除すことによって測定されるＰ値が１．６未満であることを意図している。さらに好ましくは、Ｐ値は１．５５未満であり、さらに好ましくは、Ｐ値は１．５未満であり、さらに好ましくは、Ｐ値は１．４５未満であり、さらに好ましくは、Ｐ値は１．４未満であり、最も好ましくは、Ｐ値は１．３未満である。さらに、発明の方法は、結果として自由に流動する微細な白い粉末であるポリマー形態を生ずる。さらに別の実施形態では、本発明の分別されたポリマーは、乾燥されたとき、非常に白く、白色の雪であるかのような外観を持っている。
【００１８】
他の実施形態では、本発明によって製造されたポリマーは、８００〜１０，０００、８００〜５，０００、８００〜４，０００、８００〜３，０００、８００〜２，０００、８００〜１，５００、８００〜１，２００、または１，０００〜２，０００、または１，０００〜１，５００、または１，０００〜１，２００の重量平均分子量を有することを意図している。
【００１９】
代表的な例は、メタノール、エタノールまたはイソプロパノールを使用するが、当業者は、これらの３種のアルコールの混合物またはその３種のいずれか１つを１００％未満で含む溶媒も使用することができることも容易に理解するはずである。例えば、エタノールはイソプロパノールのような他の溶媒で希釈して、本発明の教示のとおりに作用するエタノール９０％、イソプロパノール１０％の溶媒を得ることができる。また、３種の主たるアルコール以外の溶媒、例えばメチレンクロライドは、溶媒混合物を作り出すために加え得ることも意図している。当業者は、主溶媒、すなわちメタノール、エタノールおよびイソプロパノールの希釈の限界として、得られる混合溶媒が本発明の教示のとおりに使用できるようにその他の溶媒で希釈する場合の適切な限界を決定することができるはずである。
【００２０】
さらなる実施形態では、本発明の溶媒中への未精製ポリマーの初期の溶解は、ポリマーの溶解度に依存するということは、当業者によって理解されている。したがって、溶媒−ポリマー混合物は、ポリマーが溶解するように室温より高く温められる必要があり得ることも意図している。温度の低下によって促進されるその次の相分離工程は、例えば室温で、または室温近くの低い温度で起こり得る。したがって、ポリマーを溶媒に溶解する出発温度は、約６０℃であり、相分離は室温または室温近辺（例えば１８〜２８℃）であり得る。他の例では、ポリマーが溶媒に溶解される出発温度は、室温であり、相分離は約１０℃以下で起こり得る。
【００２１】
本明細書での教示を使用して当業者は、通常の実験を使用して適当な溶解温度および相分離温度を容易に決定することができるはずである。したがって、さらなる実施形態では、出発温度は、相分離温度より約１０℃高くてよい。一例では、ポリマーが室温で溶解される場合、相分離温度は、相分離が起こるような、溶解温度より少なくとも約１０℃以上低い、例えば約１０℃、またはその代わりに約５℃、約０℃、約−５℃、約−１０℃、約−１５℃、約−２０℃、約−３０℃、約−４０℃、約−５０℃、約−６０℃またはそれより低いことを意図している。本明細書における教示に基づけば、当業者は、通常の実験を使用してポリマーを溶解しおよび相分離を引き起こす両方の最良の温度を容易に決定することができるはずである。
【００２２】
本明細書で使用される場合、「約」という用語は、それがすぐ上で記載された温度であろうと、または別の値に対してであろうと、列挙された値の２０％までの変動性を反映することを意味している。
【００２３】
溶解性が高すぎると、液−液相分離を否定し、他方、溶解性が低すぎると、非実用的になるので、最適の溶解性は、実験的に決めることが必要である。溶解性のＵＳＰ定義（「わずかに溶解性」が、溶媒１００〜１０００部に対してポリマー１部であり、「増加した溶解性」が、溶媒１０〜３０部に対してポリマー１部であり、「さらに増加した溶解性」が溶媒１〜１０部に対してポリマー１部であり、「非常に溶解性」が、溶媒１部未満に対しポリマー１部である）を使用することが便利である。
【００２４】
本明細書で使用される場合、「マイクロ粒子」という用語は、約１〜１０００ミクロンの容積中央値粒径を有する粒子を指称する。さらに、「非溶媒」という用語は、ある物質を実質的に溶解しない材料を指称し、「溶媒」は、本発明のポリマーを溶解する液体を指称する。本明細書で使用される場合、薬剤および／または薬物の「徐放性」は、薬剤および／または薬物が直接投与に続いて利用可能である期間より長い期間にわたって起こる本発明の組成物からの放出のことである。
【００２５】
本発明によって精製されたポリマーから作製されたマイクロ粒子中にカプセル化された薬剤の徐放性は、１日より長い期間にわたって起こることを意図している。徐放性は、比較的一定しながら、または放出の速度が変化しながら連続的、または非連続的な放出であり得る。放出の連続性および放出のレベルは、使用されるポリマー組成物（例えばモノマー比率、分子量、ブロック組成、およびポリマーの組合せの変化）のタイプ、タンパク質の装入および／または所望の効果を発揮するための賦形剤の選択によって影響を受け得る。
【００２６】
本明細書に記載された方法によって精製され得る好適な生体適合性ポリマーは、生分解性または非生分解性あるいはこれらの混合物またはコポリマーであり得る。製品のいかなる分解もレシピエントに非毒性であるなら、ポリマーは生体適合性である。さらに特に、非毒性は、本発明のポリマーの使用の通常の過程の中でレシピエントの身体にいかなる著しく有害な作用、または有害作用、例えばポリマーに起因する注入に対する重要な免疫学的な反応などを取り込まないように意図される。
【００２７】
本発明によって精製、使用できる１つの好適な生体適合性、生分解性ポリマーは、例えばポリ乳酸（ＰＬＡ）を含む。本明細書に記載されたものと同様の方法による精製に好適であり得る、当技術において知られている他のポリマーは、ポリグリコリド（ＰＧＡ）、ポリラクチド−コ−グリコリド（ＰＬＧＡ）、ポリ（乳酸）、ポリ（グリコール酸）、ポリカーボネート、ポリエステルアミド、ポリアニドリド、ポリ（アミノ酸）、ポリオルソエステル、ポリ（ジオキサノン）、ポリ（アルキレンアルキレート）、コポリマーまたはポリエチレングリコールおよびポリオルソエステル、生分解性ポリウレタン、これらの混合物ならびにこれらのコポリマーを含む。
【００２８】
「生分解性」という用語は、ｉｎ  ｖｉｖｏで組成物が分解し、または腐食して、より小さい化学種を形成することを意味するものと理解される。例えば、酵素的、加水分解的またはその他の化学的なメカニズムおよび／または物理的なプロセスによって分解が生じる。本発明の生分解性ＰＬＡ製剤からのカプセル化された生物学的に活性な薬剤の放出は、ポリマー組成物の拡散および分解（すなわち酵素的または加水分解的）の組合せによるものである。
【００２９】
「生物学的に活性な薬剤」という用語は、本明細書に使用される場合、ｉｎ  ｖｉｖｏで放出されたときに所望の生物学的な活性、例えばｉｎ  ｖｉｖｏで治療、診断および／または予防上の特性などを有する薬剤、またはその医薬的に許容される塩のことである。本発明の徐放性組成物は、約０．０１％（ｗ／ｗ）〜約９０％（ｗ／ｗ）の活性な薬剤（組成物の乾燥重量）を含むことができる。薬剤の量は、薬剤の所望の効果、計画した放出レベルおよび薬剤が放出されるべき時間帯によって変えることができる。好適な生物学的に活性な薬剤は、以下にもっと完全に記載されているタンパク質、ペプチド、ムテインおよびこれらの活性なフラグメントおよび小さい分子を含む。
【００３０】
本明細書で使用される場合、「タンパク質」および「ペプチド」は、アミド結合によって結合されているアミノ酸のポリマーを含むと解釈される。典型的には、ペプチドは、約５０個未満のアミノ酸、さらに典型的には約３０個未満のアミノ酸残基、さらに典型的には約２０個未満のアミノ酸残基から構成される。それに対し、タンパク質は、５０個より多いアミノ酸で構成され、構造と生物学的な活性を持っている。タンパク質の生物学的活性は、酵素的なものであるか、またはそれは、立体配座の変化を与える結合活性であり得る。これらの用語は、タンパク質またはペプチドの成分の化学構造を真似た同族体および誘導体を包含することを意図している。同族体の例は、１個または複数個の非天然アミノ酸を含むペプチドまたはタンパク質を含む。誘導体の例は、誘導体化されたアミノ酸側鎖、ペプチド骨格および／またはアミノ−またはカルボキシ−末端を含むペプチドまたはタンパク質を含んでいる。
【００３１】
本発明による製剤に好適なペプチドは、次のものに限定されないが、エンフビルチド（ｅｎｆｕｖｉｒｔｉｄｅ）（Ｔｒｉｍｅｒｉｓ  ａｎｄ  ＲｏｃｈｅによってＦｕｚｅｏｎ（登録商標）として販売されている）、アンジオテンシン（Ａｎｇｉｏｔｅｎｓｉｎ）、アミリン（Ａｍｙｌｉｎ）、ＡＣＴＨ、レニン基質（ｒｅｎｉｎ  ｓｕｂｓｔｒａｔｅ）、セクロピンＡ−メリチンアミド（Ｃｅｃｒｏｐｉｎ  Ａ−Ｍｅｌｉｔｔｉｎ  ａｍｉｄｅ）、セクロピンＢ（Ｃｅｃｒｏｐｉｎ  Ｂ）、マガインイン１（Ｍａｇａｉｎｉｎ  １）、レニン阻害剤ペプチド（Ｒｅｎｉｎ  Ｉｎｈｉｂｉｔｏｒ  Ｐｅｐｔｉｄｅ）、ボンベシン（Ｂｏｍｂｅｓｉｎ）、オステオカルシン（Ｏｓｔｅｏｃａｌｃｉｎ）、ブラディキニン（Ｂｒａｄｙｋｉｎｉｎ）、Ｂ１阻害ペプチド（Ｂ１  Ｉｎｈｉｂｉｔｏｒ  Ｐｅｐｔｉｄｅ）、カリジン（Ｋａｌｌｉｄｉｎ）、カルシトニン（Ｃａｌｃｉｔｏｎｉｎ）、チョイエシストキニン（Ｃｈｏｉｅｃｙｓｔｏｋｉｎｉｎ）、コルチコトロピン放出因子（Ｃｏｒｔｉｃｏｔｒｏｐｉｎ  Ｒｅｌｅａｓｉｎｇ  Ｆａｃｔｏｒ）、ダイノルフィンＡ（Ｄｙｎｏｒｐｈｉｎ  Ａ）、エンドモルフィン（Ｅｎｄｏｍｏｒｐｈｉｎ）、サラフォトキシン（Ｓａｒａｆｏｔｏｘｉｎ）、エンケファリン（Ｅｎｋｅｐｈａｌｉｎ）、エキセンジン（Ｅｘｅｎｄｉｎ）、フィブリノペプチド（Ｆｉｂｒｉｎｏｐｅｐｔｉｄｅ）、ガラニン（Ｇａｌａｎｉｎ）、ガストリン（Ｇａｓｔｒｉｎ）、ガストリン放出ペプチド（Ｇａｓｔｒｉｎ  Ｒｅｌｅａｓｉｎｇ  Ｐｅｐｔｉｄｅ）グルカゴン様ペプチド（Ｇｌｕｃａｇｏｎ−Ｌｉｋｅ  Ｐｅｐｔｉｄｅ）、成長ホルモン放出因子（Ｇｒｏｗｔｈ  Ｈｏｒｍｏｎｅ  Ｒｅｌｅａｓｉｎｇ  Ｆａｃｔｏｒ）、ＯＶＡペプチド（ＯＶＡ  Ｐｅｐｔｉｄｅ）、黄体形成ホルモン放出ホルモン（Ｌｕｔｅｉｎｉｚｉｎｇ  Ｈｏｒｍｏｎｅ−Ｒｅｌｅａｓｉｎｇ  Ｈｏｒｍｏｎｅ）、心房性ナトリウム利尿ペプチド（Ａｔｒｉａｌ  Ｎａｔｒｉｕｒｅｔｉｃ  Ｐｅｐｔｉｄｅ）、メラニン濃縮ホルモン（Ｍｅｌａｎｉｎ  Ｃｏｎｃｅｎｔｒａｔｉｎｇ  Ｈｏｒｍｏｎｅ）、脳ナトリウム利尿性ペプチド（Ｂｒａｉｎ  Ｎａｔｒｉｕｒｅｔｉｃ  Ｐｅｐｔｉｄｅ）、バソナトリン（Ｖａｓｏｎａｔｒｉｎ）、ニューロキンニン（Ｎｅｕｒｏｋｉｎｉｎ）、ニューロメディン（Ｎｅｕｒｏｍｅｄｉｎ）、ニューロペプチドＹ（Ｎｅｕｒｏｐｅｐｔｉｄｅ  Ｙ）、ニューロテンシン（Ｎｅｕｒｏｔｅｎｓｉｎ）、オレキシン（Ｏｒｅｘｉｎ）、オキシトシン（Ｏｘｙｔｏｃｉｎ）、バソプレシン（Ｖａｓｏｐｒｅｓｓｉｎ）、副甲状腺ホルモンペプチド（Ｐａｒａｔｈｙｒｏｉｄ  Ｈｏｒｍｏｎｅ  Ｐｅｐｔｉｄｅ）、プロラクチン放出ペプチド（Ｐｒｏｌａｃｔｉｎ  Ｒｅｌｅａｓｉｎｇ  Ｐｅｐｔｉｄｅ）、ソマトスタチン（Ｓｏｍａｔｏｓｔａｔｉｎ）、ソマトスタチン腫瘍阻害類似体（Ｓｏｍａｔｏｓｔａｔｉｎ  Ｔｕｍｏｒ  Ｉｎｈｉｂｉｔｉｎｇ  Ａｎａｌｏｇ）、サイロトロピン分泌促進ホルモン（Ｔｈｙｒｏｔｒｏｐｉｎ  Ｒｅｌｅａｓｉｎｇ  Ｈｏｒｍｏｎｅ）ならびにこれらの変異体および誘導体（Ｌａｔｈａｍ、Ｎａｔ．Ｂｉｏｔｅｃｈ．、１９９９年第１７巻、第７５５頁も参照）を含む。
【００３２】
好適なタンパク質、突然変異タンパク質およびこれらの活性フラグメントの例は、次のものに限定されないが、免疫グロブリン、抗体、シトカイン（例えばリンホカイン、モノカイン、ケモカイン）、インターロイキン、インターフェロン（ベータ−ＩＦＮ、アルファ−ＩＦＮおよびガンマ−ＩＦＮ）、エリスロポイエチン、ヌクレアーゼ、腫瘍壊死因子、コロニー刺激因子、インシュリン、酵素（例えばスーパーオキシドジスムターゼ、組織プラスミノゲン活性化因子）、腫瘍抑圧遺伝子、血液タンパク質、ホルモンおよびホルモン同族体（例えば成長ホルモン、副腎皮質刺激ホルモンおよび黄体形成ホルモン遊離ホルモン（ＬＨＲＨ）、ワクチン（例えば、腫瘍性、細菌性、およびウイルス性の抗原）、抗原、血液凝固因子；成長因子；例えばタンパク質阻害剤、タンパク質拮抗物質およびタンパク質作動薬などのペプチド；例えばアンチセンス分子群などの核酸；オリゴヌクレオチド；およびリボザイムを含む。
【００３３】
本発明において使用に好適な小さい分子量の薬剤は、ブレオマイシン塩酸塩、カルボプラチン、メトトレキサートおよびアドリアマイシンなどの制癌剤；例えばゲンタマイシン、テトラサイクリン塩酸塩およびアンピシリンなどの抗生物質；解熱剤、鎮痛薬および抗炎症薬；メチルエフェドリン塩酸塩、ナルコチン塩酸塩およびコデインリン酸塩；例えばクロルプロマジン塩酸塩、プロクロルペラジン塩酸塩、アトロピン硫酸塩などの鎮静剤；例えばツボクラリン塩酸塩などの筋弛緩薬；例えばフェニトインナトリウム塩、エトスクシミドなどの抗けいれん薬；例えばメトクロプラミドなどの抗潰瘍剤；例えばクロミプラミンなどの抗抑うつ剤；例えばジフェンヒドラミンなどの抗アレルギー薬；例えばテオフィロールなどの強心剤；例えばプロプラノロール塩酸塩などの抗不整脈薬；例えばジルチアゼム塩酸塩、バメタン硫酸塩などの血管拡張剤；ペントリニウムおよびエカラジン塩酸塩などの低血圧利尿剤；例えばメトホルミンなどの抗利尿薬薬剤；例えばクエン酸ナトリウム、ヘパリンナトリウム塩などの抗凝血薬；例えばトロンビン、メナジオン亜硫酸水素ナトリウム塩およびアセトメナフトンなどの止血剤；イソニアジドおよびエタンブトールなどの抗結核剤；例えばプレドニゾロンリン酸ナトリウムナトリウム塩およびメチマゾールなどのホルモン；例えばリスペリドンなどの精神病薬；ならびに例えばナロルフィン塩酸塩などの麻薬拮抗薬を含む。
【００３４】
「安定剤」は、この用語が、本明細書で使用される場合、共有結合性または非共有結合性の形で結合するか、または相互作用し、または生物学的に活性な薬剤と共に含まれているあらゆる薬剤のことである。本発明における使用に好適な安定化剤は、米国特許第５，７１６，６４４号、第５，６７４，５３４号、第５，６５４，０１０号、第５，６６７，８０８号および第５，７１１，９６８号に記載されている。
【００３５】
さらに、放出期間中ずっと生物学的に活性な薬剤の力価を維持し、ポリマーの分解を改変するために賦形剤を加えることができる。賦形剤は分散系に加え、生物学的に活性な薬剤の粒子を実現するため、霧状化される分散系に加えるか、または粉砕の前または後に粉砕に付される混合物に加えられる。好適な賦形剤は、例えば炭水化物、アミノ酸、脂肪酸、界面活性剤および充填剤を含み、当業者に知られている。また、酸性の賦形剤あるいは塩基性の賦形剤も適している。使用される賦形剤の量は、重量基準で生物学的に活性な薬剤対する比率に基づいている。アミノ酸、脂肪酸および例えばショ糖、トレハロース、乳糖、マンニット、デキストランおよびヘパリンなどの炭水化物に関しては、生物学的に活性な薬剤に対する炭水化物の比率が、典型的には約１：１０〜約２０：１である。界面活性剤に関しては、生物学的に活性な薬剤に対する界面活性剤の比率は、典型的には約１：１０００〜約２：１である。充填剤は、典型的には不活性物質を含む。好適な充填剤は当業者に知られている。
【００３６】
また、賦形剤は、別個にポリマーマトリックスの中で分散される金属カチオン成分であってもよい。この金属カチオン成分は、生物学的に活性な薬剤の放出を調節するために作用し、生物学的に活性な薬剤と錯体を形成しない。金属カチオン成分は、金属カチオンで安定化された生物学的に活性な薬剤に含まれているので、もし存在するならば、場合によっては同じ種の金属カチオンを含むことができ、および／または１種または複数種の金属カチオンを含むこともできる。金属カチオン成分は、徐放性組成物のポリマーマトリックスからの生物学的に活性な薬剤の放出を調節するために作用し、組成物における生物学的に活性な薬剤の安定性を高めることができる。放出を調節するのに好適な金属カチオン成分の例は、例えばＮａ、Ｋ、Ｍｇ、ＺｎおよびＣａを包含し、または含有する。ポリマーに対するカチオンの最適な比率は、ポリマーおよび利用される金属カチオン成分に依存し、当業者によって容易に決定されるはずである。ポリマーマトリックスからの生物学的に活性な薬剤の放出を調節するための分散された金属カチオン成分を含むポリマーマトリックスは、米国特許第５，６５６，２９７号にさらに記載されている。
【００３７】
さらに別の実施形態では、例えば米国特許第６，５３１，１５４号に教示されているようにミクロ構造を改変するために徐放性組成物に例えば水溶性塩などの１種以上の気孔形成剤を含むことができる。１種以上の生体適合性ポリマーおよび１種以上のポリマー溶媒を含む溶液中に分散されている生物学的に活性な薬剤のサブミクロン粒子を含む分散体に加えられる気孔形成剤の比率は、約１％（ｗ／ｗ）〜約３０％（ｗ／ｗ）である。
【００３８】
ポリマー／活性な薬剤のマトリックスを形成することができる多くの方法が知られている。多くのこれらの方法において、カプセル化される物質は、壁形成物質を含む溶媒中に分散される。前記方法の単一段階において、溶媒はマイクロ粒子から除去され、その後にマイクロ粒子製品が得られる。例えば生物学的に活性な薬剤の徐放組成物を形成する方法が、米国特許第５，０１９，４００号および米国特許第５，９２２，２５３号に記載されている。本発明の方法に最も好適なポリマーは、ＰＬＡであるが、当業者は、本明細書に記載された方法によって精製されたＰＬＡポリマーは、徐放性製剤の調製において他のポリマーと混合することができると理解するはずである。ポリマーのこれらの混合物は、薬物送達に好適なマトリックスの形成に使用することができる。したがって、また、これらの混合物は、使用される本発明の純粋な形のＰＬＡ分子と異なる性質をしばしば有することも理解されるはずである。
【００３９】
液化ガスから凍結された小滴（次いで分離される）を形成するために、小滴を凍結させるための好適な手段は、小滴を例えば液体アルゴンまたは液体窒素などの液化ガスの中またはその近くに入れ込むことを含む。凍結された小滴は、次いで液体または固体の非溶媒（例えばエタノール、ヘキサン、ヘキサンと混合されたエタノール、ヘプタン、ヘプタンと混合されたエタノール、ペンタンまたは油など）に曝される。凍結されたミクロ液滴の中の溶媒は、生体適合性ポリマーおよび生物学的に活性な薬剤を含むポリマー／活性な薬剤のマトリックスを形成するために、固体および／または液体として非溶媒の中に抽出される。メタノール、エタノールまたはイソプロパノールと、例えばヘキサン、ヘプタンまたはペンタンなどの他の非溶媒との混合は、ある種のポリマーからメタノール、エタノールまたはイソプロパノールの単独で達成される速度以上に溶媒抽出の速度を増加させることができる。
【００４０】
小滴のサイズを変える（例えば超音波ノズル直径を変えることにより）ことによって、広範囲のサイズの徐放性組成物を作製することができる。徐放性組成物がマイクロ粒子の形であり、非常に大きいマイクロ粒子が望まれる場合、マイクロ粒子は、例えば注射器を通して冷たい液体中に直接押出すことができる。また、ポリマー溶液の粘度を増加させて、マイクロ粒子の大きさを増加させることができる。この方法で製造することができるマイクロ粒子の大きさは、例えば直径約１０００ミクロンより大きいものから約１ミクロンまでの範囲である。
【００４１】
生体適合性ポリマーおよび生物学的に活性な薬剤を含む分散体から徐放性組成物を形成するさらに別の方法は、フィルムまたは形状物を形成するために例えば型中でのフィルムキャスティングを含む。例えば型に分散体を入れた後に、当技術で知られている手段によってポリマー溶媒を除去するか、または一定した乾燥重量を有するフィルムまたは形状物が得られるまでポリマー分散体の温度を低下させる。
【００４２】
従来のマイクロカプセル化方法およびこれによって製造されたマイクロ粒子のさらなる例は、米国特許第３，７３７，３３７号に記載されており、そこには溶媒中の壁または殻形成ポリマー物質の溶液が調製されている。溶媒は、一部のみ水に混合できる。ポリマー含有混合物中に固体またはコア物質が分散され、その後にマイクロ粒子から溶媒を除去するために、コア物質を含む混合物が、有機溶媒中に非混和性である水性液体中に分散される。
【００４３】
ある物質を含むマイクロ粒子から溶媒を除去する方法の別の例は、米国特許第３，５２３，９０６号に記載されている。この方法では、カプセル化される物質は、水に非混和性である溶媒中のポリマー物質の溶液中に乳化され、次いで前記乳化物は、親水性コロイドを含む水溶液中に乳化される。次いで、マイクロ粒子からの溶媒の除去が、蒸発によって達成され、製品が得られる。
【００４４】
米国特許第３，６９１，０９０号に示されたさらに別の方法では、水性媒体中のマイクロ粒子の分散体から有機溶媒を、好ましくは減圧下で蒸発させている。同様に米国特許第３，８９１，５７０号の開示は、熱の適用またはマイクロ粒子を減圧下に曝すことによって多価アルコール媒体中のマイクロ粒子の分散体からの溶媒をマイクロ粒子から蒸発させる方法を明らかにしている。溶媒の除去方法に関する別の例は、米国特許第３，９６０，７５７号に示されている。
【００４５】
Ｔｉｃｅ他は、米国特許第４，３８９，３３０号において、（ａ）ある溶媒の中に活性な薬剤を溶解するか、または分散させ、この溶媒に壁形成物質を溶解させ；（ｂ）連続相の処理媒体中に活性な薬剤および壁形成物質を含む溶媒を分散させ；（ｃ）溶媒について工程（ｂ）の分散体から溶媒の一部を蒸発させ、これによって、懸濁液の中に活性な薬剤を含むマイクロ粒子を形成し；（ｄ）マイクロ粒子から溶媒の残りを抽出することを含む方法による活性な薬剤を含むマイクロ粒子の調製を記載している。
【００４６】
特定の理論によって縛られることなしに、生物学的に活性な薬剤の放出が２つの異なったメカニズムで起こり得ると考えられている。まず第１には、生物学的に活性の薬剤は、例えば生物学的に活性な薬剤の溶解などでポリマーマトリックス中に生成した水性物で満たされた通路を通しての拡散、または徐放性組成物の調製の間にポリマーの溶媒の除去で作り出されたボイドによって放出され得る。第２のメカニズムはポリマーの分解による生物学的に活性な薬剤の放出である。分解の速度は、ポリマーの水和の速度に影響を及ぼすポリマー特性を変えることによってコントロールすることができる。これらの特性は、例えばポリマーを構成するグリコリドに対するラクチドの比率；ラセミ混合物の代わりのＬ−異性体のモノマーの使用；およびポリマーの分子量を含む。これらの特性は、ポリマーの水和速度をコントロールする親水性および結晶化度に影響を与え得る。
【００４７】
本発明のポリマーおよびその医薬的に許容される変異体は、様々な医療条件の特定の薬剤で治療するために知られているパラメータに基づいて生物学的に活性な薬剤の所望の投与量を与えるために、注射、移植（例えば皮下に、筋肉内に、腹腔内に、頭蓋内に、および皮内に）；粘膜への投与（例えば鼻内に、肺内に、口腔内に、坐薬の手段で）で、またはｉｎ  ｓｉｔｕ送達（例えば浣腸またはエアゾルスプレーによって）によって例えばヒトまたは動物に対してｉｎ  ｖｉｖｏで投与することができる。
【００４８】
本明細書で使用される場合、「治療上有効な量」、「予防上有効な量」または「診断上有効な量」は、投与の結果起こる所望の生物学的、予防的または診断的な反応を顕在化させるのに必要な生物学的に活性な薬剤の量または生物学的に活性な薬剤の徐放性組成物の量のことである。
【００４９】
次の実施例は、代表的な実用的例であると理解されるべきであり、請求の範囲に記載されている発明の完全な範囲を限定することを意図するものではない。以下に記載されるＰＬＡポリマーの数平均分子量および重量平均分子量（Ｍｎ、Ｍｗ）は、末端基滴定およびゲル透過クロマトグラフィー（ＧＰＣ；ユニバーサル検量線）によって測定された。
【実施例】
【００５０】
低分子量ポリ乳酸（ＰＬＡ）ポリマーの合成
高温および減圧において乳酸の８５重量％水溶液から水を留去することによって触媒なしの乳酸の重縮合によるＰＬＡポリマーの合成を行った。例えば内部に攪拌棒、温度計付き蒸留ヘッドを通して水冷コンデンサー、針状導入口（乾いた窒素気体を通過させるためにガスバブラーに結合し、ゴム製隔壁中に挿入してある）を装備した５００ｍｌの３つ首フラスコに乳酸水溶液４１２ｇを仕込んだ。大気圧下で窒素の速度は、１分当たり約２８０バブルであった。
【００５１】
ガスバブラーおよび受けフラスコに結合されたアダプターにコンデンサーをつないだ。フラスコの上部をガラス繊維で覆った。液体の液面が油の油面と同じになるまで、フラスコを油浴に浸した。可変変圧器は、常に７０ｖおよび１４０ｖに設定した。ホットプレートの攪拌位置は８であった。油浴の上でフラスコを５０分の間に室温から１４０℃まで加熱した。水が凝縮し始めたとき、約２時間かけて温度を１６０℃まで徐々に上げた。次に、アダプターをガスバブラーの代わりにＢｕｃｈｉのロータベーパー（Ｒｏｔａｖａｐｏｒ）ポンプシステムにつなぎ、ドライアイス浴によって受けフラスコを冷却した。圧力を大気圧から４００ミリバールまで減少させ、油浴の温度を４０分間に１７０℃まで徐々に上げた。窒素の速度を１分当たり２〜１０バブルに減少させた。システムの圧力をさらに１００ミリバールまで減少させ、油浴温度を約５５分間に１８８℃に徐々に上げた。蒸留の突沸を防ぐために減圧はゆっくりでなければならず、蒸留ヘッドの温度は１２０℃以下であった。
【００５２】
Ｍｎが約７００、１０００、１５００および２０００のＰＬＡを調製するためにこれらの条件下でそれぞれ１、３、５および７時間、反応を攪拌した。油浴を除去し、フラスコに窒素を溢れさせ、室温に冷却した。次の日の精製のためにこのフラスコを冷凍庫（−４０℃）に保管した。
【００５３】
【表１】
2007534803.tif 000002
【００５４】
低分子量ＰＬＡポリマーの精製：
Ｍｎ：約７００
１００ミリバールの真空下で１８８℃において１時間で調製されたポリマー
方法Ｂ：
ポリマーを調製するために先行技術を使用した。フラスコにジクロロメタン２２０ｍｌを加え、ポリマーが完全に溶解するまで（約２〜３時間）、おだやかに還流しながら油浴上において５５℃で混合物を加熱した。次いで１リットルのビーカー中で脱イオン（ＤＩ）水４００ｍｌ中に溶液を注ぎ入れ、混合物を０．５時間攪拌した。漏斗中で層の分離を助けるために余分のジクロロメタン（１８０ｍｌ）を加えた。分液漏斗中で有機層（約４５０ｍｌ）を分離した。減圧下でロータベーパーによってジクロロメタンを除去した。さらに真空下に３日間、ゲル様のポリマーを乾燥させた。ＰＬＡゲル１５３ｇ（Ｍｎ：６７０）を得た。
【００５５】
Ｍｎ：約１０００
１００ミリバールの真空下で１８８℃において３時間で調製されたポリマー
方法Ｅ：
フラスコにジクロロメタン２２０ｍｌを加え、ポリマーが完全に溶解するまで（約２〜３時間）、おだやかに還流しながら油浴上において５５℃で混合物を加熱した。次いで１リットルのビーカー中においてＤＩ水４００ｍｌ中に溶液を注ぎ入れ、混合物を０．５時間攪拌した。余分のジクロロメタン（１８０ｍｌ）を加えた。分液漏斗中で有機層（約４５０ｍｌ）を分離した。減圧下にロータベーパーを使用してジクロロメタンを除去した。さらに、３５℃の水浴温度において２ｍｍＨｇ未満の真空下でロータベーパーによってゲル様のポリマーを乾燥させた。
【００５６】
５００ｍｌのプラスチック製容器に粗製ポリマーを移し、室温でエタノール３２０ｍｌを混合し、−４０℃で４時間保管した。２層混合物が生成した。上層の液体をすばやく除去した。残っている底層中のポリマーに別のエタノール２００ｍｌを室温で混合し、次いで−７８℃に冷却した。白色の固体が生成し、これを溶液のテカンテーションによって単離した。ペンタン２００ｍｌを用いて−７８℃でポリマーを洗浄し、５日間凍結乾燥させた。白色の固体ＰＬＡ（Ｍｎ：１０４２）１３６．４ｇを得た。上層の溶液および洗浄溶液を合わせた。ロータベーパーによって減圧下で上層のエタノール溶媒を除去し、残渣を真空下に５日間乾燥させた。ゲル様ＰＬＡ（Ｍｎ：６７９）２７．１ｇを得た。
【００５７】
Ｍｎ：約１５００
１００ミリバールの真空下で１８８℃において５時間で調製されたポリマー
方法Ｅ：
フラスコにジクロロメタン２２０ｍｌを加え、ポリマーが完全に溶解するまで（約２〜３時間）、おだやかに還流しながら混合物を油浴上において５５℃で加熱した。次いで１リットルのビーカー中において６０℃のＤＩ水４００ｍｌ中に溶液を注ぎ入れ、混合物を０．５時間攪拌した。余分のジクロロメタン（１３０ｍｌ）を加えた。分液漏斗中で有機層を分離した。ドライアイス／アセトン浴によって冷却されている４ｌのビーカーに含まれているエタノール３４００ｍｌに、ＰＬＡのジクロロメタン溶液（約４４０ｍｌ）を２．５時間の間、機械的に攪拌しながらシリンジポンプによって滴下して加えた。白色固体が沈殿した。添加を完了した後、混合物を１〜２時間放置し、溶液の殆どを注ぎ出した。２つの５００ｍｌの容器にポリマーを分け入れ、−７８℃に再度冷却した。固体が生成し、溶液を除去した。
【００５８】
それぞれの容器に室温でエタノール２００ｍｌを混合した。混合物を−４０℃で４時間保管した。２つの曇った層が生成した。上層を除去した（底層はこの温度でわずかに固化されていた）。より多くの残存するエタノールを除去するために底層を−７８℃に冷却し、２×２００ｍｌのペンタンを用いて７８℃で洗浄した。
【００５９】
ポリマーを真空下で１０日間乾燥し、白色の固体（１１９ｇ、Ｍｎ：１５８９ＰＬＡ）を得た。
【００６０】
Ｍｎ：約２０００
１００ミリバールの真空下で１８８℃において７時間で調製されたポリマー
方法Ｅ：
この方法は、前記の方法（Ｍｎ：約１５００）と同様であり、白色固体（１１２ｇ、Ｍｎ：約２０００）を生成した。結果を表２に示す。
【００６１】
【表２】
2007534803.tif 000003
2007534803.tif 000004
【００６２】
ポリマー溶液の相分離によって生成された低分子量ＰＬＡ
メタノールおよびエタノールは、文献においてはＰＬＡ（Ｍｎ＞８００）の非溶媒として報告されている。次の実施例は、低分子量（ＭＷ）ＰＬＡ（Ｍｎ＜２０００）が、ポリマーのＭｗによって、ＭｅＯＨ（メタノール）およびＥｔＯＨ（エタノール）中に室温および高められた温度（約４０〜５０℃）で溶解することを証明する。また、イソプロパノール（ＩＰＡ）も、ＰＬＡ出発物質の分子量（ＭＷ）によって、室温および５０℃以下においてＰＬＡを溶解することが示される。通常のＰＬＡ物質の溶解性の比較は、これらの溶媒におけるＰＬＡ溶解性の通常の順序が、ＭｅＯＨ＞ＥｔＯＨ＞ＩＰＡであることを示した。換言すれば、試験されたＰＬＡポリマーは、メタノールにより可溶性であり、エタノールが続き、イソパノールに最も溶け難かった。
【００６３】
温度低下によるポリマー溶液の液−液相分離は、例えばＭｅＯＨ、ＩＰＡおよびＭｅＯＨ−グリセロール（表３）などのアルコール溶媒系においても観察された。単一の溶媒系におけるＰＬＡ溶液の前記相分離のための臨界的な温度は、室温未満に限定されない；それは、例えば室温でのＰＬＡ−ＩＰＡ系における相分離のようにほぼ室温でも引き起こされる。
【００６４】
低分子量ＰＬＡの分子量分布は、トップ相（より低い分子量）または底相（より高い分子量）のいずれかにおける相分離の後に、これらのアルコール溶媒系での相分離方法による連続した精製を経てさらに狭くすることができる。オンライン２重検出器を組み合わせたＧＰＣによって分析された結果を表３に列挙する。
【００６５】
温度低下によるＰＬＡ溶液の相分離は、例えばジクロロメタン（ＤＣＭ）、アセトン、アセトニトリル（ＡＣＮ）およびエチルアセテートなどの強い溶解力を持つ溶媒においては観察されなかった。これらの溶解力を減じるためにこれらの溶媒に非溶媒を加えることによってポリマー沈殿を引き起こすことができるが、これらの系におけるポリマー分別は、下部相でポリマーが殆ど完全に沈殿するため、劣っていた（表３）。
【００６６】
【表３】
2007534803.tif 000005
2007534803.tif 000006
【００６７】
本発明は、好ましい実施形態の点から記載したが、当業者には変形および改変が思い浮かぶことが理解される。したがって、付属の特許請求の範囲は、その特許請求の範囲の有効範囲に入る全ての同等な変異形をカバーすることを意図している。
【国際調査報告】
2007534803.tif 000007
2007534803.tif 000008
2007534803.tif 000009